【手続補正書】
【提出日】平成16年8月17日(2004.8.17)
【手続補正１】
【補正対象書類名】明細書
【補正対象項目名】特許請求の範囲
【補正方法】変更
【補正の内容】
【特許請求の範囲】
【請求項１】  ａ）２〜８の間の官能基を有し、２００〜２０００の間の当量を有する少なくとも１種のポリエーテルポリオールで変性されているかまたは変性されていない、ビウレット型トルエンジイソシアナート（ＴＤＩ）５〜７５質量％、
ｂ）４，４’異性体の含有量が４０質量％より多いジフェニルメタンジイソシアナート（ＭＤＩ）０〜３０質量％、
ｃ）単独で、あるいは２，６−トルエンジイソシアナート異性体と混合して、２，４−トルエンジイソシアナート１０〜７０質量％、
ｄ）一般式（Ｉ）のＭＤＩポリマー１０〜３０質量％、
【化１】
2004516371.tif 000001
（式中、Φは、フェニル基を表し、ｎは、１またはそれより大きい整数である。）、および
ｅ）リン−ベースの難燃剤５〜３０質量％
を含む、１５〜４０質量％の間のイソシアナート基を有するイソシアン組成物。
【請求項２】  成分ａ）３０〜６０質量％、成分ｂ）１０〜２０質量％および成分ｃ）２０〜５０質量％を含む、請求項１に記載のイソシアン組成物。
【請求項３】  リン−ベースの難燃剤が、一般式（II）の有機リン誘導体、
【化２】
2004516371.tif 000002
または、一般式（III）の有機リン誘導体、
【化３】
2004516371.tif 000003
（式中、Ｒ1、Ｒ2およびＲ3は、Ｃ4〜Ｃ10のオリゴマーアダクトで置換されているかまたは置換されていない、Ｃ1〜Ｃ3の（イソ）アルキル基を表し、同一であるかまたは異なっていてもよい。）
を含む、請求項１に記載のイソシアン組成物。
【請求項４】  リン−ベースの難燃剤が、１０〜２０質量％の含有量で存在する、請求項１に記載のイソシアン組成物。
【請求項５】  ｉ）ａ）２〜８の間の官能基を有し、２００〜２０００の間の当量を有する少なくとも１種のポリエーテルポリオールで変性されているかまたは変性されていない、ビウレット型トルエンジイソシアナート（ＴＤＩ）５〜７５質量％、
ｂ）４，４’異性体の含有量が４０質量％より多いジフェニルメタンジイソシアナート（ＭＤＩ）０〜３０質量％、
ｃ）単独で、あるいは２，６−トルエンジイソシアナート異性体少なくとも２０質量％と混合して、２，４−トルエンジイソシアナート１０〜７０質量％、
ｄ）一般式（Ｉ）のＭＤＩポリマー１０〜３０質量％、
【化４】
2004516371.tif 000004
（式中、Φは、フェニル基を表し、ｎは、１またはそれより大きい整数である。）、および
ｅ）リン−ベースの難燃剤５〜３０質量％、
を含む、１５〜４０質量％の間のイソシアナート基を有するイソシアン成分、および
ii）２〜８の間の官能基を有し、２００〜２０００の間の当量を有する少なくとも１種のポリオールを含むポリオール成分、および水、
を反応させることを含む、軟質発泡ポリウレタンの製造方法。
【請求項６】  ポリオールが、ポリエーテルポリオール、エステル基を含むポリエーテルポリオール、アミン基を含むポリエーテルポリオール、およびポリエステルポリオールから選択される、請求項５に記載の方法。
【請求項７】  ポリオールが、Ｃ2〜Ｃ6オレフィン系オキシドと、少なくとも２つの活性水素原子を含む化合物（開始剤）とを縮合させることにより製造されたポリエーテルポリオールを含む、請求項６に記載の方法。
【請求項８】  注入により、外部から反応塊中に、空気、液体ＣＯ2、窒素または他の不活性ガスを散布することにより、発泡体の発泡が生起する、請求項５に記載の方法。
【請求項９】  ２０〜２００ｋｇ／ｍ3の間の密度を有し、改善された防火特性を有する発泡ポリウレタンを製造するための、請求項１に記載の組成物の使用。
【手続補正２】
【補正対象書類名】明細書
【補正対象項目名】００１１
【補正方法】変更
【補正の内容】
【００１１】
以上のとおり、本発明の一側面は、
ａ）２〜８の間の官能基を有し、２００〜２０００の間の当量を有する少なくとも１種のポリエーテルポリオールで変性されているかまたは変性されていない、ビウレット型トルエンジイソシアナート（ＴＤＩ）５〜７５質量％、好ましくは３０〜６０質量％、
ｂ）４，４’異性体の含有量が４０質量％より多いジフェニルメタンジイソシアナート（ＭＤＩ）０〜３０質量％、好ましくは１０〜２０質量％、
ｃ）単独で、あるいは２，６−トルエンジイソシアナート異性体と混合して、２，４−トルエンジイソシアナート１０〜７０質量％、好ましくは２０〜５０質量％、
ｄ）一般式（Ｉ）のＭＤＩポリマー１０〜３０質量％、
【化５】
2004516371.tif 000005
（式中、Φは、フェニル基を表し、ｎは、１またはそれより大きい整数である。）、および
ｅ）リン−ベースの難燃剤５〜３０質量％、好ましくは１０〜２０質量％、
を含む、１５〜４０質量％の間のイソシアナート基を有するイソシアン組成物を提供する。
【手続補正３】
【補正対象書類名】明細書
【補正対象項目名】００１４
【補正方法】変更
【補正の内容】
【００１４】
本発明の主題であるイソシアン組成物に使用されるリン−ベースの難燃剤は、好ましくは一般式（II）、
【化６】
2004516371.tif 000006
または、一般式（III）
【化７】
2004516371.tif 000007
（式中、Ｒ1、Ｒ2およびＲ3は、Ｃ4〜Ｃ10のオリゴマーアダクトで置換されているかまたは置換されていない、Ｃ1〜Ｃ3の（イソ）アルキル基を表し、同一であるかまたは異なっていてもよい。）
の有機リン誘導体を含む。Ｒ1、Ｒ2およびＲ3は、−Ｃ2Ｈ5であるとき、一般式（II）の製品は、アクゾノーベルケミカルズ（Akzo Nobel Chemicals）製の商品名Ｆｙｒｏｌ  ＴＥＰの下に市場で入手可能である。オリゴマーホスフェートまたはホスホナートの他の例として、アクゾノーベルケミカルズ（Akzo Nobel Chemicals）社製のＦｙｒｏｌ  ＰＮＸ、オルブライトアンドウィルソン（Albright & Wilson）社製のＡｎｔｉｂｌａｚｅ  Ｖ４９０、およびクラリアント（Clariant）社製のＥｘｏｌｉｔ  ＯＰ  ５５０がある。
【手続補正４】
【補正対象書類名】明細書
【補正対象項目名】００１６
【補正方法】変更
【補正の内容】
【００１６】
本発明の他の側面は、
ｉ）ａ）２〜８の間の官能基を有し、２００〜２０００の間の当量を有する少なくとも１種のポリエーテルポリオールで変性されているかまたは変性されていない、ビウレット型トルエンジイソシアナート（ＴＤＩ）５〜７５質量％、好ましくは３０〜６０質量％、
ｂ）４，４’異性体の含有量が４０質量％より多いジフェニルメタンジイソシアナート（ＭＤＩ）０〜３０質量％、好ましくは１０〜２０質量％、
ｃ）単独で、あるいは２，６−トルエンジイソシアナート異性体と混合して、２，４−トルエンジイソシアナート１０〜７０質量％、好ましくは２０〜５０質量％、
ｄ）一般式（Ｉ）のＭＤＩポリマー１０〜３０質量％、
【化８】
2004516371.tif 000008
（式中、Φは、フェニル基を表し、ｎは、１またはそれより大きい整数である。）、および
ｅ）リン−ベースの難燃剤５〜３０質量％、好ましくは１０〜２０質量％、
を含む、１５〜４０質量％の間のイソシアナート基を有するイソシアン成分、および
ii）２〜８の間の官能基を有し、約２００〜２０００の間の当量を有する少なくとも１種のポリオールを含むポリオール成分、および水、
を反応させることを含む、改善された防火特性を有する軟質発泡ポリウレタンの製造方法を提供する。